(57)【要約】  本発明は、特定構造のポリイミドが有する無色透明性、機械物性および耐熱性を損なうことなく、一方で、紫外線を照射することにより特定波長の蛍光を発し、かつ、蛍光強度が高い、ポリイミド複合体およびその製造方法を提供することにある。  本発明のポリイミド複合体は、脂環式ジアミン化合物（Ａ）と芳香族テトラカルボン酸二無水物（Ｂ）とから得られる、特定のポリアミド酸と、該ポリアミド酸が溶解する溶媒（Ｃ）とから得られるポリアミド酸溶液（Ｓ１）１００重量部に対して、ユウロピウム（Ｅｕ）化合物０．００１〜４重量部を加えて、ポリアミド酸溶液（Ｓ２）を得て、該ポリアミド酸溶液（Ｓ２）に含まれるポリアミド酸のイミド化および溶媒（Ｃ）除去により得られる。【特許請求の範囲】
【請求項１】
脂環式ジアミン化合物（Ａ）と芳香族テトラカルボン酸二無水物（Ｂ）とから得られる、一般式（１）で示されるポリアミド酸と、該ポリアミド酸が溶解する溶媒（Ｃ）とから得られるポリアミド酸溶液（Ｓ１）１００重量部に対して、
ユウロピウム（Ｅｕ）化合物０．００１〜４重量部を加えて、ポリアミド酸溶液（Ｓ２）を得て、
該ポリアミド酸溶液（Ｓ２）に含まれるポリアミド酸のイミド化および溶媒（Ｃ）除去により得られるポリイミド複合体。
【化１】
2012090827.tif 000032
（式（１）中、Ｘは炭素数４〜１５の二価の脂環族基を示し、Ｙは炭素数６〜２７の四価の芳香族基を示す。）
【請求項２】
前記ポリイミド複合体に含まれるポリイミドが、下記一般式（２）で表わされる構成単位を含むことを特徴とする請求項１に記載のポリイミド複合体。
【化２】
2012090827.tif 000033
式（２）中、Ｘは、
【化３】
2012090827.tif 000034
からなる群から選択される少なくとも１種の脂環族基であり、
Ｙは、
【化４】
2012090827.tif 000035
からなる群から選択される少なくとも１種の芳香族基である。
【請求項３】
前記ポリイミド複合体に含まれるポリイミドが、下記一般式（３）で表わされる構成単位を含むことを特徴とする請求項１に記載のポリイミド複合体。
【化５】
2012090827.tif 000036
【請求項４】
前記ポリイミド複合体に含まれるポリイミドが、下記一般式（４）で表わされる構成単位を含むことを特徴とする請求項１に記載のポリイミド複合体。
【化６】
2012090827.tif 000037
【請求項５】
前記ポリイミド複合体に含まれるポリイミドが、下記一般式（５）で表わされる構成単位を含むことを特徴とする請求項１に記載のポリイミド複合体。
【化７】
2012090827.tif 000038
【請求項６】
前記ポリイミド複合体に含まれるポリイミドが、下記一般式（６）で表わされる構成単位を含むことを特徴とする請求項１に記載のポリイミド複合体。
【化８】
2012090827.tif 000039
（式中、ｍとｎは、各括弧内で表される繰返し構造単位の繰返し数を示し、ｍの平均値とｎの平均値との比（ｍ：ｎ）が、１：９〜９：１である。）
【請求項７】
前記ユウロピウム（Ｅｕ）化合物が、塩化ユウロピウム、硝酸ユウロピウムおよび酢酸ユウロピウムから選ばれる少なくとも１種であることを特徴とする請求項１〜６のいずれか一項に記載のポリイミド複合体。
【請求項８】
波長２５０〜４００ｎｍの紫外線を照射することにより、波長５００〜８００ｎｍの蛍光を発することを特徴とする請求項１〜７のいずれか一項に記載のポリイミド複合体。
【請求項９】
全光線透過率が８０％以上であることを特徴とする請求項８に記載のポリイミド複合体。
【請求項１０】
請求項１〜９のいずれか一項に記載のポリイミド複合体からなるフィルム。
【請求項１１】
以下の工程１から工程３を含むことを特徴とするポリイミド複合体の製造方法。
（工程１）脂環式ジアミン化合物（Ａ）と芳香族テトラカルボン酸二無水物（Ｂ）とから得られる、一般式（１）で示されるポリアミド酸と、該ポリアミド酸が溶解する溶媒（Ｃ）とから得られるポリアミド酸溶液（Ｓ１）を得る工程、
【化９】
2012090827.tif 000040
（式（１）中、Ｘは炭素数４〜１５の二価の脂環族基を示し、Ｙは炭素数６〜２７の四価の芳香族基を示す。）
（工程２）該ポリアミド酸１００重量部に対して、ユウロピウム（Ｅｕ）化合物０．００１〜４重量部を加えて、ポリアミド酸溶液（Ｓ２）得る工程、および
（工程３）該ポリアミド酸溶液（Ｓ２）に含まれるポリアミド酸のイミド化および溶媒（Ｃ）除去によりポリイミド複合体を得る工程。
【請求項１２】
下記一般式（１）で示されるポリアミド酸と、
【化１０】
2012090827.tif 000041
（式（１）中、Ｘは炭素数４〜１５の二価の脂環族基を示し、Ｙは炭素数６〜２７の四価の芳香族基を示す。）
該ポリアミド酸が溶解する溶媒（Ｃ）に、
該ポリアミド酸１００重量部に対して、ユウロピウム（Ｅｕ）化合物０．００１〜４重量部を加えて得られたポリアミド酸溶液（Ｓ２）。
【請求項１３】
前記溶媒（Ｃ）が、非プロトン性のアミド系溶媒であることを特徴とする請求項１２に記載のポリアミド酸溶液（Ｓ２）。
【発明の詳細な説明】
【技術分野】
【０００１】
本発明は、ポリイミド複合体およびポリイミド複合体の製造方法に関する。
詳しくは、無色透明であって、紫外線を照射することにより瞬時に特定波長の蛍光を発し、かつ、蛍光強度が高い、ユウロピウム（Ｅｕ）化合物を含むポリイミド複合体、およびその製造方法に関する。
【背景技術】
【０００２】
ポリイミドはその優れた耐熱性に加え、機械特性、電気特性等の点において優れているため、成形材料、複合材料、電気、電子材料としてさまざまな分野で、従来から広く用いられている。【０００３】
従来、ポリイミドは一般にジアミンとテトラカルボン酸二無水物を溶媒中で反応させてポリアミド酸を生成し、これを脱水閉環する等の方法で得られる。
これらの中でも、芳香族テトラカルボン酸二無水物と芳香族ジアミンから得られるポリイミドの多くは、耐熱性及び機械特性に優れる。しかしながら、これらのポリイミドは、赤褐色から黄色を呈した樹脂となり、光学特性に問題がある。また、ジアミンとテトラカルボン酸二無水物の両方を、あるいは、いずれかを脂環式構造としたり、比較的嵩高く、かつ、分極率が低いフッ素基やトリフルオロメチル基などを導入したりすることで、無色透明性を有するポリイミドが得られるが、ポリイミドが有する耐熱性や機械特性を付与できない例もある。【０００４】
一方、蛍光材料は、一般に、量子ドット、有機系色素および希土類錯体と、大きく３つに分類できる。量子ドットは、広い吸収バンド、優れた発光特性、長期安定性を有するが、ストークスシフトが小さいという欠点がある。ここで、蛍光材料には、一般に、励起波長と蛍光波長に差があり、その波長差をストークスシフトという。また、有機系色素は、高い吸光係数と量子収率、良好な加工性といった特徴があるが、光安定性に難がある。一方、希土類錯体は、量子収率が高いが、吸光係数が低いという特徴がある。
また、これら蛍光材料が低分子量化合物である場合、母材となる樹脂と混合させる際には、低分子蛍光材が凝集して消光する問題や、樹脂からのブリードアウトなどの問題が残される。
希土類陽イオンには、紫外から赤外まで幅広い波長領域の蛍光を発するものがある。これらは配位子場等の外界の影響を受けにくいｆ軌道電子の遷移（ｆｆ遷移）に基づくため、発光帯の波長幅が有機蛍光体等に比べ非常に狭く、原理的に色純度が高い有用な蛍光種である。また、熱や光に対する安定性においても優れているため、テレビ受像機のディスプレイ等に応用されてきている。【０００５】
例えばユウロピウム（Ｅｕ）を含む金属錯体などの複合体は、紫外光励起により赤色の蛍光を発生する。
特許文献１には、ジフェニルエーテル等を含むテトラカルボン酸二無水物と、主鎖に脂環式構造を含むジアミン等を原料とする透明ポリイミドからなる蛍光材料が開示されている。該ポリイミドは、発光波長を短波長化して青色〜紫色領域の蛍光を発光するものであり、ポリイミド自体が、紫外線の照射により発光するものである。【０００６】
特許文献２には、ポリマーの主鎖または側鎖にカルボニル基をもつポリマー中に希土類元素イオンを含有させてなる光メモリー材料が開示されている。光メモリー効果に着目した発明であるため、光メモリー性をもたせるため、希土類元素イオンを多く添加している。そのため、ポリイミドが有する優れた機械特性や電気特性を得ることができない。また、発光輝度の向上のためには、長時間の紫外線の照射が必要となり、高速応答性は得られない。
【先行技術文献】
【特許文献】
【０００７】
【特許文献１】特開２００５−３２０３９３号公報
【特許文献２】特開２００５−７０５７９号公報
【発明の概要】
【発明が解決しようとする課題】
【０００８】
本発明は、特定構造のポリイミドが有する無色透明性、機械物性および耐熱性を損なうことなく、一方で、紫外線を照射することにより特定波長の蛍光を発し、かつ、蛍光強度が高い、ポリイミド複合体およびその製造方法を提供することにある。
【課題を解決するための手段】
【０００９】
本発明者らは、上記の課題を解決するために鋭意検討した結果、特定構造のポリイミドと、ユウロピウム（Ｅｕ）化合物とを複合化することにより、上記課題を解決できることを見出し、本発明を完成するに到った。すなわち、
本発明のポリイミド複合体は、脂環式ジアミン化合物（Ａ）と芳香族テトラカルボン酸二無水物（Ｂ）とから得られる、一般式（１）で示されるポリアミド酸と、該ポリアミド酸が溶解する溶媒（Ｃ）とから得られるポリアミド酸溶液（Ｓ１）１００重量部に対して、ユウロピウム（Ｅｕ）化合物０．００１〜４重量部を加えて、ポリアミド酸溶液（Ｓ２）を得て、該ポリアミド酸溶液（Ｓ２）に含まれるポリアミド酸のイミド化および溶媒（Ｃ）除去により得られることを特徴とする。【００１０】
【化１】
2012090827.tif 000002
（式（１）中、Ｘは炭素数４〜１５の二価の脂環族基を示し、Ｙは炭素数６〜２７の四価の芳香族基を示す。）
また、前記ポリイミド複合体に含まれるポリイミドは、下記一般式（２）で表わされる構成単位を含むことが好ましい。【００１１】
【化２】
2012090827.tif 000003
式（２）中、Ｘは、【００１２】
【化３】
2012090827.tif 000004
からなる群から選択される少なくとも１種の脂環族基であり、
Ｙは、【００１３】
【化４】
2012090827.tif 000005
からなる群から選択される少なくとも１種の芳香族基である。【００１４】
前記ポリイミド複合体に含まれるポリイミドは、下記一般式（３）で表わされる構成単位を含むことも好ましい。【００１５】
【化５】
2012090827.tif 000006
前記ポリイミド複合体に含まれるポリイミドは、下記一般式（４）で表わされる構成単位を含むことも好ましい。【００１６】
【化６】
2012090827.tif 000007
前記ポリイミド複合体に含まれるポリイミドは、下記一般式（５）で表わされる構成単位を含むことも好ましい。【００１７】
【化７】
2012090827.tif 000008
前記ポリイミド複合体に含まれるポリイミドは、下記一般式（６）で表わされる構成単位を含むことも好ましい。【００１８】
【化８】
2012090827.tif 000009
（式中、ｍとｎは、各括弧内で表される繰返し構造単位の繰返し数を示し、ｍの平均値とｎの平均値との比（ｍ：ｎ）が、１：９〜９：１である。）
前記ユウロピウム（Ｅｕ）化合物は、塩化ユウロピウム、硝酸ユウロピウムおよび酢酸ユウロピウムから選ばれる少なくとも１種であることが好ましい。【００１９】
本発明のポリイミド複合体は、通常、波長２５０〜４００ｎｍの紫外線を照射することにより、好ましくは、波長５００〜８００ｎｍの蛍光を発する。
該ポリイミド複合体は、全光線透過率が８０％以上であることが好ましい。【００２０】
本発明のフィルムは、本発明のポリイミド複合体からなることを特徴とする。
本発明のポリイミド複合体の製造方法は、以下の工程１から工程３を含むことを特徴とする。【００２１】
（工程１）脂環式ジアミン化合物（Ａ）と芳香族テトラカルボン酸二無水物（Ｂ）とから得られる、一般式（１）で示されるポリアミド酸と、該ポリアミド酸が溶解する溶媒（Ｃ）とから得られるポリアミド酸溶液（Ｓ１）を得る工程、【００２２】
【化９】
2012090827.tif 000010
（式（１）中、Ｘは炭素数４〜１５の二価の脂環族基を示し、Ｙは炭素数６〜２７の四価の芳香族基を示す。）【００２３】
（工程２）該ポリアミド酸１００重量部に対して、ユウロピウム（Ｅｕ）化合物０．００１〜４重量部を加えて、ポリアミド酸溶液（Ｓ２）得る工程、および
（工程３）該ポリアミド酸溶液（Ｓ２）に含まれるポリアミド酸のイミド化および溶媒（Ｃ）除去によりポリイミド複合体を得る工程。【００２４】
本発明のポリアミド酸溶液（Ｓ２）は、下記一般式（１）で示されるポリアミド酸と、【００２５】
【化１０】
2012090827.tif 000011
（式（１）中、Ｘは炭素数４〜１５の二価の脂環族基を示し、Ｙは炭素数６〜２７の四価の芳香族基を示す。）
該ポリアミド酸が溶解する溶媒（Ｃ）に、該ポリアミド酸１００重量部に対して、ユウロピウム（Ｅｕ）化合物０．００１〜４重量部を加えて得られることを特徴とする。【００２６】
前記溶媒（Ｃ）が、非プロトン性のアミド系溶媒であることが好ましい。
【発明の効果】
【００２７】
本発明によって得られるポリイミド複合体は、ポリイミドが単独で本来有する光学特性（無色透明性）、機械物性および耐熱性を損なうことなく、一方で、紫外線を照射することにより特定波長の蛍光を瞬時に発する。また、蛍光強度が非常に高いため、効率よく、蛍光を発することができる。そのため、このポリイミド複合体は、波長変換用材料、ディスプレイ等の表示用材料、蛍光塗料用などの蛍光材料、セキュリティインク用などのセキュリティ印刷用材料、照明用材料、太陽光発電用材料、放射線センサー用の材料、農業用フィルム等に好適である。
【図面の簡単な説明】
【００２８】
【図１】図１は、合成例２、実施例２、３および参考例１で得られたフィルムに紫外線を照射させたときの蛍光発光スペクトルを示す。
【発明を実施するための形態】
【００２９】
本発明のポリイミド複合体およびその製造方法について説明する。
＜ポリアミド酸溶液（Ｓ１）＞
（ポリアミド酸）
本発明において、ポリイミド複合体を作成する際には、ポリイミドの前駆体であるポリアミド酸を含む溶液（Ｓ１）、即ちポリアミド酸ワニス（ポリイミド前駆体ワニスとも称す）を利用することが可能である。ポリアミド酸は、ポリアミド酸が溶解する溶媒の存在下で、脂環式ジアミン化合物（Ａ）と芳香族テトラカルボン酸二無水物（Ｂ）との反応から得られ、下記一般式（１）で示される半脂環式の繰り返し構造を有する。
【００３０】
【化１１】
2012090827.tif 000012
（式（１）中、Ｘは炭素数４〜１５の二価の脂環族基を示し、Ｙは炭素数６〜２７の四価の芳香族基を示す。）
ポリアミド酸溶液（Ｓ１）中のポリアミド酸の濃度は、ポリイミド複合体を作成できれば特に制限されないが、好ましくは、ポリアミド酸１００重量部に対して、溶媒１００〜１００００重量部、さらに好ましくは２００〜５０００重量部である。
【００３１】
本発明にかかるポリイミドは、脂環式ジアミン化合物（Ａ）と芳香族テトラカルボン酸二無水物（Ｂ）で構成されているため、前駆体であるポリアミド酸の状態で有しているカルボキシル基によるカルボキレート陰イオンと金属陽イオンが、イオン的結合を形成しうる。そのため、ユウロピウム（Ｅｕ）化合物を好適に複合でき、機械物性および耐熱性を損なうことなく、無色透明でありながら、たとえば、２００〜４００ｎｍの紫外線を照射することにより、通常、５００〜８００ｎｍの蛍光を瞬時に発することができる。また、ユウロピウム（Ｅｕ）のｆｆ遷移による蛍光発光を促すためには、π電子系のドナーが光アンテナ効果を介して効率よくエネルギー移動ができるよう、ユウロピウムと近接で配位できる有機分子部位として、芳香族性を有する場合の方が、非常に高い蛍光強度を有することができると考えられる。そのため、本発明のポリイミド複合体は、効率よく、蛍光を発することができる。
【００３２】
（二価の脂環式ジアミン化合物（Ａ））
式（１）の繰り返し構造中のＸは、二価の脂環式ジアミン化合物（Ａ）に由来する。ジアミン化合物（Ａ）は、ポリアミド酸、ポリイミドを製造できる限り特に限定されないが、たとえば、
シクロブタンジアミン類、シクロヘキサンジアミン類（トランス−１，４−シクロヘキシルアミンを含む）、ジ（アミノメチル）シクロヘキサン類（１，４−ビス（アミノメチル）シクロヘキサンなどのビス（アミノメチル）シクロヘキサン類）、ジアミノビシクロヘプタン類、ジアミノメチルビシクロヘプタン類（ノルボルナンジアミンなどのノルボルナンジアミン類を含む）、ジアミノオキシビシクロヘプタン類、ジアミノメチルオキシビシクロヘプタン類（オキサノルボルナンジアミンなどのオキサノルボルナンジアミン類を含む）、イソホロンジアミンなどのイソホロンジアミン類、ジアミノトリシクロデカン類、ジアミノメチルトリシクロデカン類、ビス(４−アミノシクロヘキシル)メタンなどのビス（アミノシクロへキシル）メタン類、（４，４'−メチレンビス（シクロヘキシルアミン）などのメチレンビス（シクロヘキシルアミン）類）、ビス（アミノシクロヘキシル）イソプロピリデン類等が挙げられる。
【００３３】
好ましい脂環式ジアミン化合物（Ａ）としては、入手可能性、光学物性良好性、および、熱的かつ力学的安定性の理由から、トランス−１，４−シクロヘキシルアミンを含むシクロヘキサンジアミン類、１，４−ビス（アミノメチル）シクロヘキサンを含むジ（アミノメチル）シクロヘキサン類、ジアミノメチルビシクロヘプタン類（ノルボルナンジアミンなどのノルボルナンジアミン類を含む）、オキサノルボルナンジアミン、イソホロンジアミン、４，４'−メチレンビス（シクロヘキシルアミン）などが挙げられる。このジアミノメチルビシクロヘプタン類（ノルボルナンジアミン類を含む）についてより詳細に説明をするならば、（２Ｓ，５Ｓ）−ジアミノメチル−ビシクロ[２．２．１]ヘプタン、（２Ｓ，５Ｒ）−ジアミノメチル−ビシクロ[２．２．１]ヘプタン、（２Ｓ，６Ｒ）−ジアミノメチル−ビシクロ[２．２．１]ヘプタン、および（２Ｓ，６Ｓ）−ジアミノメチル−ビシクロ[２．２．１]ヘプタンが挙げられる。尚、このジアミノメチルビシクロヘプタンは異性体を有するが、異性体１種単独でも、あるいは異性体の混合物でも使用できる。
また、これらのジアミン化合物（Ａ）は、単独で、または２種以上を混合して使用してもよい。
【００３４】
（四価の芳香族テトラカルボン酸二無水物（Ｂ））
式（１）の繰り返し構造中のＹは、四価の芳香族テトラカルボン酸二無水物（Ｂ）に由来する。酸二無水物（Ｂ）は、ポリアミド酸、ポリイミドを製造できる限り特に限定されないが、たとえば、
ピロメリット酸二無水物などのピロメリット酸二無水物類、３，３'，４，４'−ビフェニルテトラカルボン酸二無水物などのビフェニルテトラカルボン酸二無水物類、ベンゾフェノンテトラカルボン酸二無水物類、ビス（３，４−ジカルボキシフェニル）エーテル二無水物などのビス（ジカルボキシフェニル）エーテル二無水物類、ビス（カルボキシフェニル）エステル二無水物類、２，２−ビス（３，４−ジカルボキシフェニル）−１，１，１，３，３，３−ヘキサフルオロプロパン二無水物などのビス（ジカルボキシフェニル）ヘキサフルオロプロパン二無水物類等が挙げられる。
【００３５】
この中で、好ましい酸二無水物（Ｂ）としては、有機分子の光励起エネルギーを、光アンテナ効果を介して効率よく移動することができ、吸光係数の高いπ電子系を備えたドナーであることから、ピロメリット酸二無水物類、ビフェニルテトラカルボン酸二無水物類、ビス（ジカルボキシフェニル）エーテル二無水物類などが挙げられ、より具体的には、１，２，４，５−ピロメリット酸二無水物、３，３'，４，４'−ビフェニルテトラカルボン酸二無水物、ビス（３，４−ジカルボキシフェニル）エーテル二無水物である。
また、これらの酸二無水物（Ｂ）は、単独で、または２種以上を混合して使用してもよい。
【００３６】
（溶媒）
本発明にかかるポリアミド酸溶液（Ｓ１）の作製で使用される溶媒は、形成されるポリアミド酸が溶解できる限り特に限定されないが、たとえば、
フェノール、ｏ−クロロフェノール、ｍ−クロロフェノール、ｐ−クロロフェノール、ｏ−クレゾール、ｍ−クレゾール、ｐ−クレゾール、２，３−キシレノール、２，４−キシレノール、２，５−キシレノール、２，６−キシレノール、３，４−キシレノール、３，５−キシレノールなどのフェノール系溶媒；
Ｎ，Ｎ−ジメチルホルムアミド、Ｎ，Ｎ−ジメチルアセトアミド、Ｎ，Ｎ−ジエチルアセトアミド、Ｎ−メチルアセトアミド、Ｎ−メチル−２−ピロリドン、１，３−ジメチル−２−イミダゾリジノン、Ｎ−メチルカプロラクタム、ヘキサメチルホスホロトリアミドなどの非プロトン性またはそれに準ずるアミド系溶媒；
１，２−ジメトキシエタン、ビス（２−メトキシエチル）エーテル、１，２−ビス（２−メトキシエトキシ）エタン、テトラヒドロフラン、ビス［２−（２−メトキシエトキシ）エチル］エーテル、１，４−ジオキサンなどのエーテル系溶媒；
ピリジン、キノリン、イソキノリン、α−ピコリン、β−ピコリン、γ−ピコリン、イソホロン、ピペリジン、２，４−ルチジン、２，６−ルチジン、トリメチルアミン、トリエチルアミン、トリプロピルアミン、トリブチルアミン系溶媒；および
ジメチルスルホキシド、ジメチルスルホン、ジフェニルエーテル、スルホラン、ジフェニルスルホン、テトラメチル尿素、アニソール、水、ベンゼン、トルエン、ｏ−キシレン、ｍ−キシレン、ｐ−キシレン、クロルベンゼン、ｏ−ジクロルベンゼン、ｍ−ジクロルベンゼン、ｐ−ジクロルベンゼン、ブロムベンゼン、ｏ−ジブロモベンゼン、ｍ−ジブロモベンゼン、ｐ−ジブロモベンゼン、ｏ−クロルトルエン、ｍ−クロルトルエン、ｐ−クロルトルエン、ｏ−ブロモトルエン、ｍ−ブロモトルエン、ｐ−ブロモトルエン、アセトン、メチルエチルケトン、メチルイソブチルケトン、シクロペンタノン、シクロヘキサノン、γ−ブチロラクトン、メタノール、エタノール、プロパノール、イソプロパノール、ブタノール、イソブタノール、ペンタン、ヘキサン、ヘプタン、シクロヘキサン、ジクロロメタン、クロロホルム、四塩化炭素、フルオロベンゼン、酢酸メチル、酢酸エチル、酢酸ブチル、ギ酸メチル、ギ酸エチルなどのその他の溶媒が挙げられる。
【００３７】
これら溶媒は、単独であるいは２種以上混合して使用してもよい。
上記溶媒の中でも、非プロトン性またはそれに準ずるアミド系溶媒が好ましく、Ｎ，Ｎ−ジメチルホルムアミド、Ｎ，Ｎ−ジメチルアセトアミド、Ｎ，Ｎ−ジエチルアセトアミド、Ｎ−メチルアセトアミド、Ｎ−メチル−２−ピロリドン、１，３−ジメチル−２−イミダゾリジノン、Ｎ−メチルカプロラクタム、ヘキサメチルホスホロトリアミドがより好ましい。
【００３８】
（ポリアミド酸溶液（Ｓ１）の作製）
ポリアミド酸と溶媒を含むポリアミド酸溶液（Ｓ１）（ポリアミド酸ワニスとも称す）は、ポリアミド酸が製造できる限り特に制限されないが、たとえば、以下の製法が挙げられる。
【００３９】
一般的には、上記ジアミン化合物（Ａ）と、上記酸二無水物（Ｂ）とを、前記溶媒、典型的には非プロトン性のアミド系溶媒中で重合することにより得られる。
重合反応を行なうに当たり、各原料を重合反応系内に添加する方法については特に制限されないが、
（ａ）ジアミン化合物（Ａ）と酸二無水物（Ｂ）及び溶媒とを同時に添加する方法、
（ｂ）ジアミン化合物（Ａ）と溶媒とを混合した後に酸二無水物（Ｂ）を添加する方法、
（ｃ）酸二無水物（Ｂ）と溶媒とを混合した後にジアミン化合物（Ａ）を添加する方法、
（ｄ）酸二無水物（Ｂ）と溶媒、ジアミン化合物（Ａ）と溶媒をそれぞれ混合した後、それぞれを混合し添加する方法、等が挙げられる。また、該重合反応中の温度制御を行うに当たり、冷却あるいは加熱操作を行ってもよい。
【００４０】
ポリアミド酸あるいはポリイミドの製造にあたって、生成するポリアミド酸あるいはポリイミドの分子量を調節するために、ジアミン化合物（Ａ）と酸二無水物（Ｂ）との量比を調節することは通常行われている。
【００４１】
本発明の製造方法においては、ポリアミド酸を製造する際に、全ジアミン化合物（Ａ）と全酸二無水物（Ｂ）とのモル比（全ジアミン化合物（Ａ）／全酸二無水物（Ｂ））は、通常０．９〜１．１の範囲である。なお、オリゴマー成分を重合する場合、ジアミン化合物（Ａ）と酸二無水物（Ｂ）とのモル比は任意であり、０．９〜１．１の範囲であってもなくてもよい。
【００４２】
例えば、全ジアミン化合物（Ａ）と全酸二無水物（Ｂ）とのモル比を０．９〜１．１とすると、Ｎ，Ｎ−ジメチルアセトアミド（ＤＭＡｃ）中、濃度０．５ｇ／ｄｌ、３５℃で測定した対数粘度が、通常０．１〜３．０ｄＬ／ｇの範囲となるポリアミド酸が作製できる。
【００４３】
本発明により得られるポリイミド複合体に含まれるポリイミド、およびそのポリアミド酸は、その分子末端が封止されていてもよい。分子末端が封止されている場合には、従来から知られているように、アミンおよびジカルボン酸無水物と反応性を有しない基で封止されることが望ましい。
【００４４】
具体的には、ポリイミドおよびポリアミド酸の分子末端が、ジカルボン酸無水物、またはモノアミン化合物で封止されることが望ましい。
ポリアミド酸あるいはポリイミドの分子末端を封止する場合には、以下の２通りに分けられる。すなわち、ジアミン化合物が過剰で、末端をジカルボン酸無水物で封止する場合には、ジアミン化合物１モル当たり、テトラカルボン酸二無水物（Ｂ）は０．９モル以上１．０モル未満、ジカルボン酸無水物は０．００１モル以上０．３モル未満である。テトラカルボン酸二無水物（Ｂ）が過剰で、末端をモノアミン化合物で封止する場合には、テトラカルボン酸二無水物（Ｂ）１モル当たり、ジアミン化合物（Ａ）は０．９モル以上１．０モル未満、モノアミン化合物は０．００１モル以上０．３モル未満である。
【００４５】
なお、ポリアミド酸あるいはポリイミドが共重合体である場合には、その共重合体を構成する２種以上の繰り返し単位の定序性や規則性には、制限があってもなくてもよい。また、共重合体の種類はランダム、交互およびブロックのいずれでも差し支えない。したがって、ジアミン化合物（Ａ）および酸二無水物（Ｂ）が併せて３種以上からなる場合、それぞれの添加順序は任意であり、それら原料の添加方法も一括または分割いずれであってもよい。
【００４６】
＜ポリアミド酸溶液（Ｓ２）＞
本発明のポリアミド酸溶液（Ｓ２）は、前記ポリアミド酸溶液（Ｓ１）にユウロピウム（Ｅｕ）化合物を添加することによって得られる。
【００４７】
ユウロピウム（Ｅｕ）化合物としては、本発明の効果を奏する限り限定されないが、たとえば、ユウロピウム酸化物、ユウロピウム水酸化物、ユウロピウム無機酸塩、ユウロピウム有機酸塩、ユウロピウム有機錯体などが挙げられる。これらの中でも、塩化ユウロピウム、硝酸ユウロピウム、酢酸ユウロピウムが好ましい。これらのユウロピウム化合物は、単独で、または２種以上のユウロピウム化合物を含むその他の金属化合物を混合して用いることができる。
【００４８】
本発明において、ユウロピウム（Ｅｕ）化合物を、本発明にかかるポリアミド酸溶液（Ｓ１）に加えることで、得られるポリイミド複合体は、光学特性（無色透明）、機械物性および耐熱性を損なうことなく、一方で、紫外線（たとえば、波長２５０〜４００ｎｍ）を照射することにより、通常、波長５００〜８００ｎｍの蛍光を瞬時に発するという効果を奏する。また、蛍光強度が非常に高い。
【００４９】
ユウロピウム（Ｅｕ）のｆｆ遷移による発光を促すための励起エネルギーは、有機分子と錯形成することにより、有機分子の光励起エネルギーを、光アンテナ効果を介して得ることができると考えられる。そのため、吸光係数の高いπ電子系を備えたドナー、例えば芳香族化合物を用いることで、エネルギー移動の効率が非常に高くなる。したがって、励起エネルギーを授与できる最近接の配位子は芳香族系であることが望ましく、芳香族テトラカルボン酸二無水物（Ｂ）となんらかの強い相互作用を持った該ユウロピウム化合物からは、効率よい蛍光を発することができると推定される。すなわち、ポリイミドに、単にユウロピウム化合物を添加しても、ポリイミドは、本発明の効果を期待することはできない。そして、このような特定の構造に基づく相互作用に由来して、得られるポリイミド複合体が、本発明の物性を有するに到ると推定される。
【００５０】
このことは、たとえば、ユウロピウム化合物と、芳香族テトラカルボン酸二無水物と芳香族ジアミンから得られるポリイミド複合体は、電荷移動錯体（CT錯体）といわれる錯体が、ポリイミドの分子内、分子間で形成するため、無輻射遷移となり、蛍光発光性が著しく低くなることからも推定できる。
【００５１】
（ポリアミド酸溶液（Ｓ２）の作製）
ポリアミド酸溶液（Ｓ２）（複合ワニスとも称す）は、ポリアミド酸および溶媒を含むポリアミド酸溶液（Ｓ１）に、ユウロピウム（Ｅｕ）化合物を加え、これらを混合して作製する。
【００５２】
ユウロピウム化合物の添加量は、本発明の効果を奏する限り限定されないが、好ましくは、前記ポリアミド酸１００重量部に対して、０．００１〜４重量部、より好ましくは０．０１〜３．５重量部、さらに好ましくは０．１〜３重量部である。ユウロピウム化合物の添加量が０．００１重量部以上であると、希薄でも十分な蛍光発光が得られ、４重量部以下であると最終的に得られるポリイミド複合体の力学的強度が十分であり、実用上問題とならない。また、上記範囲であれば、最終的に得られるポリイミド複合体の無色透明性、高耐熱性、力学的強度いずれも実用的な範囲で満たすことが可能となるため好ましい。
【００５３】
なお、ユウロピウム（Ｅｕ）化合物の添加手段は特に制限されず、例えば、直接添加してもよいが、好ましくは、ユウロピウム（Ｅｕ）化合物を細かく粉砕して、その粉砕物を添加することである。また、ユウロピウム（Ｅｕ）化合物を予めポリアミド酸溶液（Ｓ１）とは反応しない溶媒に溶解あるいは分散させた後、ポリアミド酸溶液（Ｓ１）に添加してもよい。
【００５４】
また、ユウロピウム（Ｅｕ）化合物の混合方法は、特に制限はされないが、例えば、空気下、窒素等の不活性雰囲気下の基で、一般的なミキサー、ブレンダー等、公知の機器により混合できる。
【００５５】
上記混合は、ポリアミド酸のイミド化を抑制する観点からは、０〜５０℃付近で行うことが望ましく、１０〜４０℃付近で行うことがより好ましく、作業上の利点から、室温で行うことが最も好ましい。また、混合時間も特に限定されないが、３０分〜２４時間の範囲が好ましく、１時間〜２０時間の範囲で攪拌することがより好ましい。
【００５６】
また、得られたポリアミド酸溶液（Ｓ２）から不純物や不溶成分の除去などを目的に、必要に応じてろ過を行ってもよい。ろ過は、例えば、ＰＴＦＥ（四フッ化エチレン樹脂）製濾紙を備えた加圧ろ過によって行うことができる。
【００５７】
このようにして得られたポリアミド酸溶液（Ｓ２）に、本発明の効果を損なわない範囲で、例えば、添加剤、充填剤などをさらに加えてもよい。
添加剤としては、例えば、グラファイト、カーボランダム、二硫化モリブデン、フッ素系樹脂などの耐磨耗性向上剤、三酸化アンチモン、ホスファゼン化合物、リン酸エステル等の難燃性向上剤、クレー、マイカ、カオリン等の電気的特性向上剤、アスベスト、シリカ、グラファイト等の耐トラッキング向上剤、シリカ、メタ珪酸カルシウム等の耐酸性向上剤、鉄粉、亜鉛粉、アルミニウム粉等の熱伝導度向上剤、その他ガラスビーズ、ガラス球、ガラス繊維、タルク、珪藻土、アルミナ、水和アルミナ、チタニア、シラスバルーン、着色料、および顔料などが挙げられる。
【００５８】
（ポリアミド酸複合体）
ポリアミド酸溶液（Ｓ２）に含まれるポリアミド酸がイミド化しない条件で、溶媒を除去すると、ポリアミド酸複合体（ＰＡＡＣ）が作製できる。
【００５９】
このような溶媒除去の方法としては、例えば、ポリアミド酸複合体（ＰＡＡＣ）が溶解しない貧溶媒を、ポリアミド酸溶液（Ｓ２）に加えて、ポリアミド酸複合体（ＰＡＡＣ）を析出させる再沈法、および、減圧下で溶媒を揮発させて留去する減圧乾燥法などが挙げられる。
【００６０】
＜ポリイミド複合体＞
（ポリイミド）
本発明の無色透明なポリイミド複合体に含まれるポリイミドは、下記一般式（２）で示される半脂環式の繰り返し構造を有する。
【００６１】
【化１２】
2012090827.tif 000013
（式（２）中、Ｘは炭素数４〜１５の二価の脂環族基を示し、Ｙは炭素数６〜２７の四価の芳香族基を示す）。
【００６２】
上記式（２）で示される繰り返し構造を有するポリイミドは、前記のとおり、二価の脂環式ジアミン化合物（Ａ）と、四価の芳香族テトラカルボン酸二無水物（Ｂ）との反応により形成される。
【００６３】
また、本発明のポリイミドが共重合体である場合、その共重合体を構成する２種以上の繰り返し単位の定序性や規則性に、制限があってもなくてもよく、共重合体の種類はランダム、交互およびブロックのいずれでも差し支えない。よってジアミン化合物（Ａ）およびテトラカルボン酸二無水物（Ｂ）が併せて３種以上からなる場合、それぞれの添加順序は任意であり、それら原料の添加方法も一括または分割いずれにすることも任意である。
【００６４】
本発明において、上記式（２）中のＸおよびＹは、本発明のポリイミド複合体の無色透明性、高耐熱性、力学的強度に優れるとの理由から、以下の構成単位を有することが好ましい。
【００６５】
上記式（２）中のＸは、
【００６６】
【化１３】
2012090827.tif 000014
からなる群から選択される少なくとも１種の脂環族基であり、
上記式（２）中のＹは、
【００６７】
【化１４】
2012090827.tif 000015
からなる群から選択される少なくとも１種の芳香族基である。
【００６８】
また、本発明において、ユウロピウム由来の蛍光波長は同程度でも、蛍光強度が高くなるとの理由から、特に以下の一般式（３）〜（１１）のいずれかを含むポリイミドがより好ましい。
【００６９】
一般式（３）は、ジアミン化合物［１］がノルボルナンジアミンであり、化合物［２］が１，２，４，５−ピロメリット酸二無水物から得られる。
【００７０】
【化１５】
2012090827.tif 000016
一般式（４）は、ジアミン化合物［１］がトランス−１，４−シクロヘキシルジアミンであり、化合物［２］が３，３'，４，４'−ビフェニルテトラカルボン酸二無水物から得られる。
【００７１】
【化１６】
2012090827.tif 000017
一般式（５）は、ジアミン化合物［１］が１，４−ビス（アミノメチル）シクロヘキサンであり、化合物［２］が３，３'，４，４'−ビフェニルテトラカルボン酸二無水物から得られる。
【００７２】
【化１７】
2012090827.tif 000018
一般式（６）は、ジアミン化合物［１］がトランス−１，４−シクロヘキシルジアミンおよびノルボルナンジアミンであり、化合物［２］が３，３'，４，４'−ビフェニルテトラカルボン酸二無水物から得られる。
【００７３】
【化１８】
2012090827.tif 000019
（式中、ｍとｎは、各括弧内で表される繰返し構造単位の繰返し数を示し、ｍの平均値とｎの平均値との比（ｍ：ｎ）が、１：９〜９：１である。）
一般式（７）は、ジアミン化合物［１］が４，４'−メチレンビス（シクロヘキシルアミン）であり、化合物［２］が１，２，４，５−ピロメリット酸二無水物から得られる。
【００７４】
【化１９】
2012090827.tif 000020
一般式（８）は、ジアミン化合物［１］がノルボルナンジアミンであり、化合物［２］がビス（３，４−ジカルボキシフェニル）エーテル二無水物から得られる。
【００７５】
【化２０】
2012090827.tif 000021
一般式（９）は、ジアミン化合物［１］がノルボルナンジアミンであり、化合物［２］が２，２−ビス（３，４−ジカルボキシフェニル）−１，１，１，３，３，３−ヘキサフルオロプロパン二無水物から得られる。
【００７６】
【化２１】
2012090827.tif 000022
一般式（１０）は、ジアミン化合物［１］がノルボルナンジアミン、および、オキサノルボルナンジアミンであり、化合物［２］が２，２−ビス（３，４−ジカルボキシフェニル）−１，１，１，３，３，３−ヘキサフルオロプロパン二無水物から得られる。
【００７７】
【化２２】
2012090827.tif 000023
（式中、ｍとｎは、大括弧：［  ］内と小括弧：（  ）内で表される繰返し構造単位の繰返し数を示し、ｍ：ｎの比は、４：６〜９：１である。）
一般式（１１）は、ジアミン化合物［１］がノルボルナンジアミン、および、イソホロンジアミンであり、化合物［２］が２，２−ビス（３，４−ジカルボキシフェニル）−１，１，１，３，３，３−ヘキサフルオロプロパン二無水物から得られる。
【００７８】
【化２３】
2012090827.tif 000024
（式中、ｍとｎは、大括弧：［  ］内と小括弧：（  ）内で表される繰返し構造単位の繰返し数を示し、ｍ：ｎの比は、５：５〜９：１である。）
また、これらの中でも、蛍光強度と、力学的強度などとのバランスの点から、一般式（３）〜（６）で表わされるポリイミドを含むことが、特に好ましい。
【００７９】
（ポリイミド複合体）
本発明のポリイミド複合体には、上記式（２）で示されるポリイミドの繰返し単位１００当量に対して、ユウロピウム（Ｅｕ）が、通常０．００１〜１０当量含まれている。
【００８０】
また、ポリイミド複合体は、無色透明である。ここで、本発明において、無色透明とは、３０μｍ厚のフィルムを作製した際の、波長４００ｎｍ以上、好ましくは４００〜８００ｎｍの可視光線領域の波長における、光線透過率が通常８０％〜１００％、好ましくは８５〜１００％であることを意味する。光線透過率が上記範囲未満である場合、基本的に、「無色透明」を必要とする部材にポリイミド複合体を材料として使用することはできない。
【００８１】
本発明のポリイミド複合体は、たとえば、波長２５０〜４００ｎｍの紫外線を照射することにより、通常、波長５００〜８００ｎｍ、好ましくは５５０〜７００ｎｍの蛍光を瞬時に発する。この蛍光は、通常、赤色として識別できる。なお、瞬時とは、紫外線を照射したら即座に蛍光を発することを意味し、紫外線に対する応答が速いことを意味する。さらに、ポリイミド複合体は、蛍光強度が非常に高い。
【００８２】
このような効果は、イミド化および溶媒除去により、ポリアミド酸溶液（Ｓ２）中で形成された、該ポリアミド酸側鎖である、芳香環に置換したカルボキシル基とユウロピウム（Ｅｕ）に基づく構造が、より強固な形でポリイミド複合体中に形成されることに起因すると推定される。その構造が形成する詳細な機構は必ずしも明確ではないが、イミド化のために採用する反応条件が、熱的あるいは化学的な脱水を伴う縮合反応であるため、芳香環に置換した該カルボキシル基とユウロピウム（Ｅｕ）に基づく構造が、ポリイミド複合体中により強固に形成されたと推定される。それゆえ、ユウロピウム（Ｅｕ）のｆｆ遷移による発光を促すための励起エネルギーは、該カルボキシル基を有した芳香族有機化合物からの光励起エネルギーを、光アンテナ効果を介して得ることになり、本発明のポリイミド複合体は、無色透明でありながら、たとえば、２５０〜４００ｎｍの紫外線を照射することにより、通常５００〜８００ｎｍの蛍光を瞬時に発することができるという効果を奏する。
【００８３】
また、本発明のポリイミド複合体は、耐熱性に優れ、好ましくは２００℃以上、より好ましくは２５０℃以上のＴｇを有する。
本発明で得られるポリイミド複合体は、ユウロピウム化合物を、好適な範囲の添加量で複合化することで優れた機械物性および寸法安定性を保持できる。好ましくは、ユウロピウム化合物が未添加のポリイミド単体に比べ、熱線膨張率（ＣＴＥ）の増減が−５〜＋５ｐｐｍの範囲で抑えられ、より好ましくは−３〜＋３ｐｐｍの範囲で抑えられ、かつ、引張試験における引張伸度の増減が−１０〜＋１０％の範囲で抑えられ、より好ましくは−５〜＋５％の範囲にあり、上記の無色透明性、高蛍光性を効率的に付与することができる。
【００８４】
（ポリイミド複合体の作製）
本発明のポリイミド複合体は、上記ポリアミド酸溶液（Ｓ２）に含まれるポリアミド酸をイミド化し、そのイミド化と同時あるいはイミド化後に、溶媒を除去することにより製造できる。また、イミド化と同時に溶媒の除去を行っても十分に溶媒の除去が行えない場合には、イミド化に続いてさらに溶媒の除去を行ってもよい。なお、上記ポリアミド酸溶液（Ｓ２）に替えて、上記ポリアミド酸を含むワニスを用いて、同様の操作により、ポリイミド複合体を作製することもできる。
【００８５】
イミド化としては、公知の手法を採用でき、例えば、熱イミド化、化学イミド化などが挙げられる。なお、これらイミド化手段を複数組み合わせて、イミド化してもよい。また、熱イミド化は、通常、１５０〜３００℃の温度で、好ましくは２００〜３００℃で、３０分〜４時間加熱することにより行う。上記範囲であれば、脱水縮合反応によるイミド環形成をより完了させることができ、また、ポリイミド複合体の着色をより抑制できる点から好ましい。化学イミド化は、無水酢酸などのイミド化剤により行う。イミド化の際の雰囲気は、特に制限されなく、例えば、空気下、窒素等の不活性雰囲気下でイミド化を行うことができる。
【００８６】
溶媒除去は、例えば、加熱、さらに必要に応じて減圧することにより行うことができる。
溶媒除去の条件は、溶媒種により異なり特に限定されないが、通常、１５０〜３００℃の温度で、３０分〜４時間加熱することにより行う。この時の加熱雰囲気は、特に制限されなく、例えば、減圧下、空気下、窒素等の不活性雰囲気下で溶媒除去を行うことができる。
【００８７】
熱イミド化によりイミド化を行う場合には、例えば、その加熱と同時に溶媒を除去してもよい。また、イミド化反応の間に十分に溶媒が除去できなかった場合には、通常、１５０〜３００℃の温度で再加熱をし、溶媒を除去することができる。
【００８８】
化学イミド化によりイミド化を行う場合には、例えば、化学イミド化後に、通常１５０〜３００℃の温度で、３０分〜４時間加熱することにより、溶媒を除去できる。
このようなイミド化により本発明のポリイミド複合体が得られ、そのポリイミド複合体に含まれるポリイミドは、上記式（２）で示される繰り返し単位を含む。
【００８９】
＜用途＞
本発明のポリイミド複合体は、無色透明性、高耐熱性、高力学的強度、高蛍光性、波長変換性、優れた電気特性などが必要とされる部材や材料に、たとえば、高感度センサー、光通信、フォトニクス、エレクトロニクス、液晶ディスプレイや有機ＥＬディスプレイを含むフラットパネルディスプレイ、フレキシブルディスプレイおよび発光ディスプレイ、蛍光塗料、セキュリティ用インク、照明器具、太陽光発電、放射線センサー、および農業用フィルムなどに、広く適用することができる。
【００９０】
たとえば、本発明のポリイミド複合体を波長変換材料として太陽電池パネルに被膜することで、紫外領域のエネルギーも変換でき、効率のよい電池を得ることできる。また、ＬＥＤの分野では、色純度に優れた色を本発明のポリイミド複合体から直接発することができる。
【００９１】
また、本発明のポリイミド複合体は、例えば、フィルム、金属積層板を含むリジットおよびフレキシブルな回路基材、反射材などの成形体、積層体などに用いることができる。なお、これら成形体を製造する条件は、フィルムの厚み、成形体の形状等に応じて適宜設定することができる。
【００９２】
（フィルム）
本発明のポリイミド複合体は、例えば、フィルム、そのポリイミド複合体からなる層を少なくとも１層有する金属積層体などとして使用できる。フィルムは、無色透明であり、例えば、波長変換用フィルム、光学用材、感光性樹脂用カバー材、ディスプレイおよびフレキシブルディスプレイ等の表示材料部材、透明を求められるリジットおよびフレキシブルな回路基板、太陽電池等の保護フィルム、光合成促進や作物育成促進などの農業用フィルムなどに用いることができる。
【００９３】
本発明のフィルムは、特に限定されないが、通常、数μｍ〜数百μｍの厚さを有する。このような厚さを有するフィルムは、たとえば、ポリアミド酸溶液（Ｓ２）、あるいはポリアミド酸複合体（ＰＡＡＣ）を含むコーティング材を、厚み１０〜１０００μｍで塗工し、イミド化、脱溶媒することにより作製できる。なお、上記コーティング材の濃度、その他成分の含有量などは、用途等に応じ適宜設定できる。
【実施例】
【００９４】
以下、本発明を実施例および比較例により更に詳細に説明するが、本発明はこれらによって何ら制限を受けるものではない。
＜試験方法＞
実施例中に共通する各種試験の試験方法は次に示すとおりである。【００９５】
（１）ポリマー溶液の固有対数粘度
ポリマーを、Ｎ，Ｎ−ジメチルアセトアミド（ＤＭＡｃ）、１−メチル−２−ピロリドン（ＮＭＰ）、１,３−ジメチル−２−イミダゾリジノン（ＤＭＩ）のうち、合成時と同じ溶媒を用いて溶解させ、ポリマー溶液を固形分濃度が０．５ｄＬ／ｇとなるように調製し、ウベローデ粘度計を用いて３５℃で測定を行った。【００９６】
（２）全光線透過率
積分球を備えたスガ試験機（株）社製ＨＺ−２（ＴＭダブルビーム方式）を用いて、開口径：Φ２０ｍｍ、光源：Ｄ６５で測定した。【００９７】
（３）蛍光スペクトル測定
日本分光（株）社製ＦＰ−６６００を用いて、励起光：２２０〜６００ｎｍの範囲をスキャンスピード：５０００ｎｍ／ｍｉｎでスキャンしながら、最大励起波長における蛍光スペクトルを２５０〜８００ｎｍの範囲で得た。この時のＰＭＴ電圧：５５０Ｖ、スペクトル補正をローダミンＢで行い、得られた極大蛍光波長における蛍光強度を計測した。【００９８】
（４）ガラス転移温度（Ｔｇ）および熱線膨張率（ＣＴＥ）
（株）島津製作所社製ＴＭＡ−５０型を用い、空気気流下、昇温速度１０℃／分、荷重１４ｇ／ｍｍ2で測定した。なお、熱線膨張率は１００〜２００℃の範囲で計測した。【００９９】
（５）引張伸度試験
標線幅５ｍｍのダンベル型打ち抜き試験片を作製し、（株）島津製作所社製ＥＺ−Ｓ引張試験機を用いて、引張速度３０ｍｍ／分の条件で破断に至るまでの応力とその伸度を計測し応力―歪曲線を得た。測定は１０回の平均値として求めた。【０１００】
＜原料および溶媒＞
以下の合成例、実施例、参考例、および比較例で使用した試薬は次に示すとおりである。
（Ａ）ユウロピウム化合物
・塩化ユウロピウム六水和物（ＥｕＣｌ3、東京化成工業製）
・硝酸ユウロピウム六水和物（Ｅｕ(ＮＯ3)3、ＳＴＲＥＭ ＣＨＥＭＩＣＡＬ製）
・酢酸ユウロピウム水和物（Ｅｕ(ＯＯＣＣＨ3)3、Ａｌｆａ Ａｅｓａｒ製）
（Ｂ）ポリイミド原料
（イ）ジアミン化合物
ＮＢＤＡ：ノルボルナンジアミン（化合物１）
Ｈ−ＸＤＡ：１，４−ビス（アミノメチル）シクロヘキサン（化合物２）
ｔＣＨＤＡ：トランス−１，４−シクロヘキシルジアミン（化合物３）
ＯＮＤＡ：オキサノルボルナンジアミン（化合物４）
ＩＰＤＡ：イソホロンジアミン（化合物５）
Ｈ−ＭＤＡ：４，４'−メチレンビス（シクロヘキシルアミン）（化合物６）
ＯＤＡ：４，４'−ジアミノジフェニルエーテル〔４，４'−オキシジアニリン〕（化合物７）
ＡＰＢ：１，３−ビス（３−アミノフェノキシ）ベンゼン（化合物８）
ｍＢＰ：４、４'−ビス（３−アミノフェノキシ）ビフェニル（化合物９）
（ロ）テトラカルボン酸二無水物
ＰＭＤＡ：ピロメリット酸二無水物（化合物１０）
ＢＰＤＡ：３，３'，４，４'−ビフェニルテトラカルボン酸二無水物（化合物１１）
ＯＤＰＡ：ビス（３，４−ジカルボキシフェニル）エーテル二無水物（化合物１２）
６ＦＤＡ：２，２−ビス（３，４−ジカルボキシフェニル）−１，１，１，３，３，３−ヘキサフルオロプロパン二無水物（化合物１３）
Ｈ−ＰＭＤＡ：１，２，４，５−シクロヘキサンテトラカルボン酸二無水物（化合物１４）【０１０１】
【化２４】
2012090827.tif 000025
【０１０２】
【化２５】
2012090827.tif 000026
（Ｃ）溶媒
・Ｎ，Ｎ−ジメチルアセトアミド（ＤＭＡｃ、和光純薬工業製）
・１−メチル−２−ピロリドン（ＮＭＰ、和光純薬工業製）
・１,３−ジメチル−２−イミダゾリジノン（ＤＭＩ、和光純薬工業製）【０１０３】
＜ポリアミド酸の重合及びポリイミドフィルムの作成＞
（合成例１）
温度計、攪拌機、窒素導入管、滴下ロートを備えた１Lの５つ口セパラブルフラスコに、ピロメリット酸二無水物（ＰＭＤＡ）１５３ｇ（０．７００モル）と有機溶媒としてＮ，Ｎ―ジメチルアセトアミド（ＤＭＡｃ）４２０ｇとを加え、０℃の氷水浴中で攪拌してスラリー状液体とした。滴下ロート内に装入したノルボルナンジアミン（ＮＢＤＡ）１０８ｇ（０．７００モル）とＮ，Ｎ―ジメチルアセトアミド（ＤＭＡｃ）１８８ｇとを２時間かけてゆっくり滴下した。滴下終了後、更に１６時間室温で攪拌し、ポリアミド酸ワニスを得た。このポリアミド酸の固有対数粘度は０．６９ｄＬ／ｇであった。結果を表１に示す。【０１０４】
得られたポリアミド酸溶液を、ガラス基板上にドクターブレードを用いて流延した。これをイナートオーブンに移して、窒素気流中、２時間かけて５０℃から２７０℃まで昇温し、続いて更に２７０℃で２時間保持して自己支持性を有する膜厚２６μｍの無色透明のポリイミドフィルムを得た。このポリイミドフィルムの諸物性（全光線透過率、最大励起波長、最大蛍光波長とその強度、ガラス転移温度、熱線膨張率、および引張伸度）の測定結果を表２に示す。【０１０５】
（合成例２）
温度計、攪拌機、窒素導入管を備えた１Lの５つ口セパラブルフラスコに、１，４−ビス（アミノメチル）シクロヘキサン（Ｈ−ＸＤＡ）３５．６ｇ（０．２５０モル）、３，３'，４，４'−ビフェニルテトラカルボン酸二無水物（ＢＰＤＡ）７３．５ｇ（０．２５０モル）、および溶媒Ｎ，Ｎ―ジメチルアセトアミド（ＤＭＡｃ）６２０ｇを室温で加え、反応容器を１００℃に保持したオイルバス中に１０分間浴した。約５分で塩の析出が生じ、速やかに再溶解し、増粘していく様子を確認した。オイルバスを外してから、さらに１８時間室温で攪拌し、ポリアミド酸ワニスを得た。得られたポリアミド酸の固有対数粘度は、１．２２ｄＬ／ｇ（３５℃、０．５ｇ／ｄＬ）であった。結果を表１に示す。
無色透明ポリイミドフィルムの作製は合成例１と同様にして行い、得られたフィルムの諸物性の測定結果を表２に示す。【０１０６】
（合成例３）
Ｈ−ＸＤＡを、トランス−１，４−シクロヘキシルジアミン（ｔＣＨＤＡ）５７．１ｇ（０．５００モル）に変更した以外は合成例２と同様にして、ポリアミド酸溶液および無色透明ポリイミドフィルムを作製し、諸物性の測定結果を表１および２に示す。【０１０７】
（合成例４）
ＮＢＤＡを、４，４'−メチレンビス（シクロヘキシルアミン）（Ｈ−ＭＤＡ）１０５ｇに変更した以外は合成例１と同様にして、ポリアミド酸溶液および無色透明ポリイミドフィルムを作製し、諸物性の測定結果を表１および２に示す。【０１０８】
（合成例５および６）
ＰＭＤＡを、それぞれビス（３，４−ジカルボキシフェニル）エーテル二無水物（ＯＤＰＡ）１５５ｇ、２，２−ビス（３，４−ジカルボキシフェニル）−１，１，１，３，３，３−ヘキサフルオロプロパン二無水物（６ＦＤＡ）２２２ｇに変更した以外は合成例１と同様にして、ポリアミド酸溶液および無色透明ポリイミドフィルムを作製し、諸物性の結果を表１および２に示す。【０１０９】
（合成例７および８）
ジアミン成分がＮＢＤＡ単独であったところを、それぞれオキサノルボルナンジアミン（ＯＮＤＡ）５０ｍｏｌ％、イソホロンジアミン（ＩＰＤＡ）３０ｍｏｌ％とＮＢＤＡの共重合体に変更した以外は合成例１と同様にして、ポリアミド酸溶液および無色透明ポリイミドフィルムを作製し、諸物性の測定結果を表１および２に示す。【０１１０】
（合成例９）
温度計、攪拌機、窒素導入管を備えた３００ｍLの５つ口セパラブルフラスコに、トランス−１，４−シクロヘキシルジアミン（ｔＣＨＤＡ）１１．４ｇ（０．１００モル）と、溶媒としてＮ-メチルピロリドン（ＮＭＰ）１４９ｇとを加え攪拌した。透明溶液としたところへ、３,３',４,４'-ビフェニルテトラカルボン酸二無水物（ＢＰＤＡ）２５．９ｇ（０．０８８０モル）を粉状のまま装入し、反応容器を１２０℃に保持したオイルバス中に５分間浴した。ＢＰＤＡ装入後しばらくして塩が析出し、その後速やかに再溶解し増粘していく様子を確認した。オイルバスを外してから、更に１８時間室温で攪拌し、末端にｔＣＨＤＡ由来のアミノ基を有するオリゴアミド酸ワニスを得た。【０１１１】
続いて、温度計、攪拌機、窒素導入管を備えた２００ｍLの５つ口セパラブルフラスコに、ノルボルナンジアミン（ＮＢＤＡ）６．１９ｇ（０．０４０２モル）と１,３−ジメチル−２−イミダゾリジノン（ＤＭＩ）６４．５ｇとを加えて攪拌した。透明溶液としたところへ、３,３',４,４'-ビフェニルテトラカルボン酸二無水物（ＢＰＤＡ）１５．３ｇ（０．０５２２モル）を粉状のまま装入し、反応容器を１２０℃に保持したオイルバス中に５分間浴した。ＢＰＤＡ装入後、一時的に塩が析出したが、すぐに再溶解し均一透明溶液となることを確認した。該セパラブルフラスコに冷却管とディーンスターク型濃縮器を取付けて、キシレン１５ｇを反応溶液に追加して、脱水熱イミド化反応を１８０℃で４時間攪拌しながら行った。キシレン留去後、末端にＢＰＤＡ由来の酸無水物構造を有するオリゴイミドワニスを得た。【０１１２】
上記で得られたオリゴアミド酸ワニスおよびオリゴイミドワニスを混合し、ＮＭＰを加えて１５ｗｔ％まで希釈しながら攪拌しマルチブロック状ポリアミド酸イミドワニスを合成した。得られたこのワニスの固有対数粘度は、１．３１ｄＬ／ｇ（３５℃、０．５ｇ／ｄＬ）であった。結果を表１に示す。
無色透明ポリイミドフィルムの作製は合成例１と同様にして行い、得られたフィルムの諸物性の測定結果を表２に示す。【０１１３】
（合成例１０、１２および１４）
ジアミン成分のＮＢＤＡを、それぞれ１，３−ビス（３−アミノフェノキシ）ベンゼン（ＡＰＢ）１４６ｇ（０．５００モル）で溶媒ＤＭＩ６０２ｇ、４，４'−ジアミノジフェニルエーテル〔４，４'−オキシジアニリン〕（ＯＤＡ）１００ｇ（０．５００モル）で溶媒ＮＭＰ４９４ｇ、４、４'−ビス（３−アミノフェノキシ）ビフェニル（ｍＢＰ）１８４ｇ（０．５００モル）で溶媒ＤＭＩ６９０ｇに変更し、かつ、テトラカルボン酸二酸無水物成分のＰＭＤＡを、いずれとも１，２，４，５−シクロヘキサンテトラカルボン酸二無水物（Ｈ−ＰＭＤＡ）１１２ｇ（０．５００モル）に変更した以外は合成例１と同様にして、ポリアミド酸溶液および無色透明ポリイミドフィルムを作製し、諸物性の測定結果を表１および２に示す。【０１１４】
（合成例１１、１３および１５）
合成例１０、１２および１４で得られた各ポリアミド酸ワニスを冷却管とディーンスターク型濃縮器を備え付けたフラスコに注ぎ、共沸剤として２０ｗｔ％見合いのキシレンを加え、オイルバス１８０℃中で６時間の共沸脱水反応を実施し、最後にキシレンを留去してポリイミドワニスを得た。得られたポリイミドの固有対数粘度の結果を表１に示す。
また、無色透明ポリイミドフィルムの作製は合成例１と同様にして行い、得られたフィルムの諸物性の測定結果を表２に示す。【０１１５】
（合成例１６および１７）
ジアミン成分のＨ−ＸＤＡを、それぞれ１，３−ビス（３−アミノフェノキシ）ベンゼン（ＡＰＢ）１４６ｇ（０．５００モル）、４、４'−ビス（３−アミノフェノキシ）ビフェニル（ｍＢＰ）１６６ｇ（０．４５０モル）かつ４，４'−ジアミノジフェニルエーテル〔４，４'−オキシジアニリン〕（ＯＤＡ）１０．０ｇ（０．０５００モル）に、テトラカルボン酸二酸無水物成分のＢＰＤＡを、いずれもピロメリット酸二無水物（ＰＭＤＡ）１０９ｇ（０．５００モル）に変更した以外は合成例２と同様にして、ポリアミド酸溶液およびポリイミドフィルムを作製し、諸物性の測定結果を表１および２に示す。【０１１６】
（合成例１８）
ジアミン成分のＨ−ＸＤＡを、トランス−１，４−シクロヘキシルジアミン（ｔＣＨＤＡ）５７．１ｇ（０．５００モル）に、テトラカルボン酸二酸無水物成分のＢＰＤＡを、１，２，４，５−シクロヘキサンテトラカルボン酸二無水物（Ｈ−ＰＭＤＡ）１１２ｇ（０．５００モル）変更した以外は合成例２と同様にして、ポリアミド酸溶液および無色透明ポリイミドフィルムを作製し、諸物性の測定結果を表１および２に示す。
（合成例１９）
温度計、攪拌機、窒素導入管を備えた５００ｍLの５つ口セパラブルフラスコに、４，４'−ジアミノジフェニルエーテル〔４，４'−オキシジアニリン〕（ＯＤＡ）３５．６ｇ（０．１７８モル）と有機溶媒としてＮ，Ｎ―ジメチルアセトアミド（ＤＭＡｃ）２６７ｇを加え、０℃の氷水浴中で攪拌して均一溶液とした。そこに、２，２−ビス（３，４−ジカルボキシフェニル）−１，１，１，３，３，３−ヘキサフルオロプロパン二無水物（６ＦＤＡ）７８．９ｇ（０．１７８モル）を粉状のまま装入し、１６時間室温で攪拌し、ポリアミド酸ワニスを得た。このポリアミド酸の固有対数粘度は０．９８ｄＬ／ｇであった。結果を表１に示す。ポリイミドフィルムは、合成例１と同様にして作製し、諸物性の測定結果を表２に示す。【０１１７】
（実施例１、３、６〜１１および１３）
上記合成例１〜９で得られたポリマー溶液（ポリアミド酸ワニスまたはポリアミド酸イミドワニス）に、対応する該ポリアミド酸または該ポリアミド酸イミドの固形分量１００重量部に対して、１．０重量部となるように塩化ユウロピウム六水和物を添加し、自転・公転ミキサ（または混練・混和泡取り装置）（株式会社キーエンス製，製品名：Ｈｙｂｒｉｄ  Ｍｉｘｅｒ―５００）を用いて５分間攪拌し、対応する複合ワニスを得た。該ワニスを、ガラス基板上にドクターブレードを用いて流延し、これをイナートオーブンに移して、窒素気流中、２時間かけて５０℃から２７０℃まで昇温し、続いて更に２７０℃で２時間保持して自己支持性および無色透明性を有するポリイミド複合フィルムを得た。
該ポリイミド複合フィルムの諸物性（全光線透過率、最大励起波長、最大蛍光波長とその強度、ガラス転移温度、熱線膨張率、および引張伸度）の測定結果を表３に示す。【０１１８】
（実施例２および１２）
上記合成例２および９で得られたポリマー溶液（ポリアミド酸ワニス）に、対応する該ポリアミド酸の固形分量１００重量部に対して、０．２０重量部となるように塩化ユウロピウム六水和物の添加量を変更した以外は実施例１と同様にして、対応する複合ワニスおよび自己支持性および無色透明性を有するポリイミド複合フィルムを作製した。諸物性の測定結果を表３に示す。【０１１９】
（実施例４）
上記合成例２で得られたポリマー溶液（ポリアミド酸ワニス）に、該ポリアミド酸の固形分量１００重量部に対して、１．０重量部となるように硝酸ユウロピウム六水和物の添加量を変更した以外は実施例３と同様にして、複合ワニスおよび自己支持性および無色透明性を有するポリイミド複合フィルムを作製した。諸物性の測定結果を表３に示す。【０１２０】
（実施例５）
上記合成例２で得られたポリマー溶液（ポリアミド酸ワニス）に、該ポリアミド酸の固形分量１００重量部に対して、１．０重量部となるように酢酸ユウロピウム水和物の添加量を変更した以外は実施例３と同様にして、複合ワニスおよび自己支持性および無色透明性を有するポリイミド複合フィルムを作製した。諸物性の測定結果を表３に示す。【０１２１】
（参考例１および２）
上記合成例２および９で得られたポリマー溶液（ポリアミド酸ワニスまたはポリアミド酸イミドワニス）に、対応する該ポリアミド酸または該ポリアミド酸イミドの固形分量１００重量部に対して、５．０重量部となるように塩化ユウロピウム六水和物の添加量を変更した以外は実施例１と同様にして、対応する複合ワニスおよび自己支持性および無色透明性を有するポリイミド複合フィルムを作製した。諸物性の測定結果を表４に示す。【０１２２】
（比較例１〜９）
上記合成例１０〜１８で得られたポリマー溶液（ポリアミド酸ワニスまたはポリイミドワニス）に、対応する該ポリアミド酸または該ポリイミドの固形分量１００重量部に対して、１．０重量部となるように塩化ユウロピウム六水和物の添加量を変更した以外は実施例１と同様にして、対応する複合ワニスおよびポリイミド複合フィルムを作製した。諸物性の測定結果を表５に示す。【０１２３】
（比較例１０）
上記合成例２で得られた無色透明ポリイミドフィルムの上に、硝酸ユウロピウム水和物の３％アセトニトリル溶液をスピンコートし、室温乾燥させたものを作製し、実施例１と同様にして該フィルムの諸物性を測定した。その結果を表５に示す。【０１２４】
（比較例１１）
上記合成例２で得られた無色透明ポリイミドフィルムを、硝酸ユウロピウム水和物の３％アセトニトリル溶液中に６時間浸漬し室温乾燥後させたものを作製し、実施例１と同様にして該フィルムの諸物性を測定した。その結果を表５に示す。
（比較例１２）
上記合成例１９で得られたポリマー溶液（ポリアミド酸ワニス）に、該ポリアミド酸の固形分量１００重量部に対して、１．０重量部となるように硝酸ユウロピウム六水和物の添加量を変更した以外は実施例１と同様にして、対応する複合ワニスおよび自己支持性を有するポリイミド複合フィルムを作製した。諸物性の測定結果を表５に示す。【０１２５】
【表１】
2012090827.tif 000027
【０１２６】
【表２】
2012090827.tif 000028
【０１２７】
【表３】
2012090827.tif 000029
【０１２８】
【表４】
2012090827.tif 000030
【０１２９】
【表５】
2012090827.tif 000031
表３の実施例に示すように、ポリイミドのジアミン化合物／テトラカルボン酸二無水物の成分がそれぞれ脂環族／芳香族である場合、作製した複合フィルムは無色透明性を有しつつも、励起光の照射で波長６１５ｎｍに極大発光値を示すユウロピウム化合物由来の蛍光を観測した。この時のスキャンスピード５０００ｎｍ／ｍｉｎであったことより、該蛍光発光は、高速応答性を有していることが分かった。【０１３０】
また、表４の参考例に示されるように、表３と同様の構造であるポリイミドであっても、ユウロピウム化合物の添加量が、ポリマー１００重量部に対して５重量部加えたワニスから作製した複合フィルムである場合、該ユウロピウム化合物を１重量部加えたワニスから作製した複合フィルムに比べて、蛍光強度およびフィルム物性がやや低下するものの、依然として無色透明性、高速応答性蛍光発光を有していることがわかった。【０１３１】
一方、表５の比較例に示すように、ポリイミドのジアミン化合物／テトラカルボン酸二無水物の成分が、芳香族／脂環族、または脂環族／脂環族である場合、複合フィルムは無色透明性を有しているものの、励起光を照射してもユウロピウム化合物由来の蛍光（波長６１５ｎｍ付近）は観測されなかった。また、ポリイミドのジアミン化合物／テトラカルボン酸二無水物の成分が、芳香族／芳香族である場合、複合フィルムは黄色または茶色の有色性であり、励起光を照射しても添加剤由来の蛍光強度（波長６１５ｎｍ付近）は極めて小さく、複合フィルム自身の有色性のため目視で蛍光発光性は確認されなかった。特に、比較例１２に示すように、特許文献２と同じ組成のものであっても、本測定のようにスキャンスピードが速い（５０００ｎｍ／ｍｉｎ）場合には、蛍光を示さないことが明らかとなった。【０１３２】
また、合成例２で得られた無色透明ポリイミドフィルムの上に、硝酸ユウロピウム水和物の３％アセトニトリル溶液をスピンコートしたもの、あるいは、該溶液中に６時間浸漬したものを室温で乾燥させたものでは、励起光を照射してもユウロピウム化合物由来の蛍光強度（波長６１５ｎｍ付近）は確認されなかった。これにより、無色透明ポリイミドとユウロピウム化合物の間で相互作用を持たせるためには、ポリイミド前駆体のポリアミド酸ワニスの状態での複合化が必要であることがわかった。
【符号の説明】
【０１３３】
１  実施例３
２  実施例２
３  参考例１
４  合成例２
【図１】
2012090827.tif 000042
【国際調査報告】
2012090827.tif 000043
2012090827.tif 000044
2012090827.tif 000045
2012090827.tif 000046